(57)【特許請求の範囲】
【請求項１】
抄紙機の形成部、プレス部又は乾燥機部用の抄紙機の布であって、以下の項目より成る上記抄紙機の布：
機械に直交する方向（ＣＤ）の糸のシステムと織合わされる機械方向（ＭＤ）の糸のシステム、第一ＭＤ糸と第二ＭＤ糸の対より成る前記ＭＤ糸、長方形の断面を持ち且つあたかも一本の糸のように並んで前記ＣＤ糸と織合わされ且つ同一の断面形状を有する前記対の前記第一と第二のＭＤ糸、
ここで前記ＭＤ糸は水柱１３ｍｍの圧力差で、毎分平方ｃｍ当り４５７２立方ｃｍ以下の通気性を持つ抄紙機の布を与えるため前記ＣＤ糸と堅く織り込まれており、
そこでは前記対の前記第一と第二のＭＤ糸のうちの唯一つが、抄紙機に取り付けている間前記布をピン継目により機械方向にエンドレスの形に連結して用いるために前記布の縁に継ぎ合せループを形成している。
【請求項２】
前記ＭＤ糸のシステムが単層織で前記ＣＤ糸のシステムと織合わされるような請求項１に記載の抄紙機の布。
【請求項３】
前記単層織が平織、綾織、サテン織からなる群より選択された織であるような請求項２に記載の抄紙機の布。
【請求項４】
前記ＣＤ糸が円形断面を持つような請求項１に記載の抄紙機の布。
【請求項５】
各対にある前記第一ＭＤ糸が第一重合樹脂材製であり、又各対にある前記第二ＭＤ糸が前記第一重合樹脂材とは異なる第二重合樹脂製であるような請求項１に記載の抄紙機の布。
【請求項６】
各対にある前記第一ＭＤ糸が第一重合樹脂材製であり、又各対にある前記第二ＭＤ糸が前記第一重合樹脂材と同一の第二重合樹脂材製であるような請求項１に記載の抄紙機の布。
【発明の詳細な説明】
【０００１】
【発明の属する技術分野】
本発明は抄紙技術に関する。特に、通常乾燥機布として参照されている布のような、抄紙機の乾燥機部で使用する抄紙機の布に関する。
【０００２】
【従来の技術】
抄紙工程の間、繊維質巻取紙は抄紙機の形成部で形成布の上に繊維質スラリーを沈澱させて形成される。この工程中に多量の水が、形成布の表面上の繊維質巻取紙を離れて、形成布を通ってスラリーから排出する。
【０００３】
新しく作られた巻取紙は形成部から、一連のプレスニップを有するプレス部に進む。繊維質巻取紙は二枚のプレス布の間に支持されたプレスニップを通過する。プレスニップ中では、繊維質巻取紙はそこから水を絞り出す圧縮力が掛けられる。この水は単複のプレス布で受取られ、理想的には巻取紙には戻らない。
【０００４】
巻取紙は最後に乾燥機部に進む、そこは少なくとも一連の回転乾燥ドラム又は円筒を含み、その内部から蒸気で加熱されている。巻取紙は、ドラムの表面に巻取紙を密着させる一枚以上の乾燥機布により、次々にドラムの列の周りの波状の通路に案内される。加熱されたドラムは巻取紙の含水量を蒸発によって望みのレベルまで減少させる。
【０００５】
【発明が解決しようとする課題】
抄紙機の形成部とプレス部に使用される布の表面特性は製造されている紙の表面の性質に直接関連している。このことは乾燥機部でも又真実である、ここで上記の如く、乾燥機布は加熱乾燥円筒の表面に巻取紙を密着させている。巻取紙と直接接触している乾燥機布の表面積を大きくして乾燥効率を上げるために、且つ又布による巻取紙のマーキングを減らす為に、乾燥機布は典型的には出来るだけ平滑な表面を持つように織られる。近年、斯かる表面を持った乾燥機布を提供するために取られている一つの手段はその織構造の中に平らな単繊維の糸を含ませることであった。
【０００６】
周知の如く、上昇した機械速度によるシートの乱れ（フラッター）は乾燥機布の通気性の低下によって減少させられる。通気性は布を織る間に糸を互いにより密接して詰込むことにより、又はそこを通る空気の流れを阻害するために織構造の中に詰物糸かその他の材料を含めることにより低下させられる。
【０００７】
然し、平らな単繊維の糸が乾燥機布に含まれる場合、織構造中に互いにより密接して糸を詰込んで達成される通気性の低下は屋内での工程の間及び抄紙機の乾燥機部への取付後の両方でしわに対する感受性の増大を伴う。このことは特に平らな単繊維の糸が、乾燥機布の表面上で互いに、近いか又は隣接する場合である。
【０００８】
本発明は平らな単繊維の糸を含んでいるが、上記従来技術の欠陥の影響の少ない方法で織られている乾燥機布である。
【０００９】
【課題を解決するための手段】
従って、本発明は乾燥機布であるけれども、それは抄紙機の形成部、プレス部及び乾燥機部のどれにも応用が見いだせる。
【００１０】
斯くして、本発明は抄紙機の形成部、プレス部及び乾燥機部向けの抄紙機の布である。この布は機械に直交する方向（ＣＤ）の糸のシステムと織り合わされた機械方向（ＭＤ）の糸のシステムを含む。
【００１１】
ＭＤ糸は第一ＭＤ糸と第二ＭＤ糸の対より成る。第一及び第二ＭＤ糸の各対は布を通って一本の糸のように並んで織られる、又断面形状と面積も互いに同一である。
【００１２】
【発明の実施の形態】
布はなるべくなら平織のような、単層織がよい。
【００１３】
第一及び第二ＭＤ糸の各対は同一の断面形状を有する。
なるべくなら、その形状は長方形、即ち各角が或量の避けられない丸みを持った実質的な長方形がよい。さもなければ、断面形状は円形、楕円形又は多葉形でも良い。
【００１４】
ＣＤ糸は円形断面のものでよい。
【００１５】
対にある第一と第二ＭＤ糸の一つがエンドレスの形にピン継目で連結されるように布の横の縁で継ぎ合せループを作ってよい。
【００１６】
さもなければ、対にある第一と第二ＭＤ糸の一つはそこに継ぎ合せ螺旋を接続するために布の横の縁で継ぎ合せ螺旋の周りに織られる、そうして布は整列螺旋継目によりエンドレスの形に連結される。
【００１７】
更に、第一ＭＤ糸は一つの重合樹脂材製であり、又第二ＭＤ糸はもう一つの別の重合樹脂材製である、それ故ＭＤ糸、即ち一緒になった第一と第二のＭＤ糸は、両重合樹脂材の望ましい特性を併せ持つ。
【００１８】
ここで本発明は、以下に関係する図面を屡々参照しながら、より完全な詳細を記述するであろう。
【００１９】
【実施例】
図面を参照すると、図１は本発明の抄紙機の布１０の上面の平面図である。図１では、機械方向（ＭＤ）と機械に直交する方向（ＣＤ）が共に図示されている。上面だけが見えているけれども、下面も同様な外観であることは以下の記述から読者には明らかになるであろう。本図及び他の図での抄紙機の布１０の糸の間隔ははっきりするために大きく誇張されている。事実、糸は水柱13mmの圧力差で、毎分平方cm当り4572立法cm以下の通気性を持つ抄紙機の布を与えるために幾分堅めに織られている。
【００２０】
抄紙機の布はなるべくなら単層織で織られる、それで二三の図面でそれを表現する。平織は望ましい単層織ではあるけれども、使い道によっては、綾織又はサテン織が使われても良い。
【００２１】
抄紙機の布１０は機械に直交する方向（ＣＤ）の糸１６と織合わされる機械方向（ＭＤ）の糸１２、１４より成る。ＭＤ糸１２、１４は布１０を共に並んで通ってＣＤ糸１６と織合わせる。より詳しく云うと、ＭＤ糸１２、１４は一本の糸としてＣＤ糸１６と織合わせる。
【００２２】
ＭＤ糸１２、１４は断面の形と大きさ、及び多分組成も互いに同一である。ＭＤ糸１２、１４の中の一つは、抄紙機の乾燥機部に取付けてピン継目でエンドレスの形に連結するために、布１０の二つの横の縁に継ぎ合せループを形成するのに用いられる。即ち、ＭＤ糸１２又はＭＤ糸１４は継ぎ合せループを形成するのに使用される。
【００２３】
他の方法として、ＭＤ糸１２、１４の一つは布１０の二つの横の縁に継ぎ合せ螺旋を接続するのに使用される、それで布１０は整列螺旋継目によりエンドレスの形に連結される。
【００２４】
上記の如く、ＭＤ糸１２、１４は布１０の長さ方向に並んで織られている。布１０は図１では粗く誇張されて描写されているけれども、実際ＭＤ糸１２、１４はそこで各々対になり布１０の長さ方向に互いに隣接している。ＭＤ糸１２、１４間のこの対になって、並んだ関係の結果は好ましい通気性の減少を伴って布１０を通る穴が半分に減ることである。
【００２５】
図２は図１の 2-2線で示される断面図である。ＭＤ糸１２は単層平織でＣＤ糸１６との織で描写される。ＭＤ糸１４は図２の図面では対になっているのでＭＤ糸１２の陰に隠れている。ＣＤ糸１６は円形断面である。
【００２６】
図３は図１の 3-3線で示される断面図である。なるべくならＭＤ糸１２、１４は長方形断面を持つ。実際上、この断面は図示されたような鋭い角を持つはずはない；事実、ＭＤ糸１２、１４の材質は長方形の孔を持つ金型を通る押出に従って短時間液状で残る結果、角は僅かに丸みを帯びる傾向にある。ＭＤ糸１２はＭＤ糸１４と同じ厚さと幅を持つ。さもなければ、ＭＤ糸１２、１４が互いに同一である限り、ＭＤ糸１２、１４は円形、楕円形又は多葉形の断面形状でも良い。
【００２７】
ＭＤ糸１２、１４とＣＤ糸１６は抄紙機用織物の糸の生産に使用されるどんな合成重合樹脂製の単繊維糸でも良い。ポリエステルとポリアミドはこの材質のほんの二例である。斯かる材質の他の例は硫化ポリフェニレン（ＰＰＳ）の糸、これはRYTONRの名の下で商業的に有用である、及び米国特許No.5,169,499で一般に公開された種類の改良耐熱性で、耐加水分解性且つ耐汚染物質で又THERMONETICSR の商標の下にアルバニーインターナショナル社により販売され乾燥機布に使用されるポリエステルの糸である。米国特許No.5,169,499の教訓はここで参考に取込まれる。
【００２８】
単一の重合体では乾燥機布のＭＤ糸に要求される全ての特性：強度、耐磨耗性、耐加水分解性及び曲げ耐性、を備えることは出来ないので、二つの異なる重合樹脂材のＭＤ糸１２、１４が使用されても良い。斯くして、一つの重合体製のＭＤ糸１２と別の重合体製のＭＤ糸１４を備えることが望ましいかも知れない、それで二つの糸、ＭＤ糸１２、１４は両重合体の望ましい性質の全てを持つことが出来る。
【００２９】
本発明の一般例として、ＭＤ糸１２、１４は0.88mmの幅と0.44mmの厚さを持つ長方形断面である。それでＭＤ糸１２、１４は各々 2:1の縦横比（幅／厚さ）を持ち、幅1.76mm（0.88mm+ 0.88mm）と厚さ0.44mmを持つ一本のＭＤ糸として並んで織られる。この技術は布を通る孔の数を効率的に半分に減少させ、従ってその通気性を減少させる。
【００３０】
ＭＤ糸１２とＭＤ糸１４を両方数えて、11ＭＤ本/cm 、及び 5ＣＤ本／cmを持ち、本発明に従って製造された単層平織布は水柱圧力差13mmで毎分平方cm当り4572立法cm以下の通気性を持つ。ＭＤ糸１２、１４の中の一つだけが布の横の縁に継目ループを形成するか、又はそこに継ぎ合せ螺旋を接続するのに用いられる。これに対比して、1.76mmの幅と0.44mmの厚さ、即ち縦横比4:1 を持つ一本の糸を捻って継目ループを作ることは非常に難しい。
【００３１】
従来技術の乾燥機布は代表的には16から22ＣＤ本／cmを持つ、それらの多くは通気性を減少させるためのかさばった詰物糸である。これの実用は布に多くの糸材の包含を要し、各布の材料費が増加する。更に、多くのＣＤ本／cmは与えられた乾燥機布を織るのに多くの時間を要し、費用もかさむ。本発明の乾燥機布はより少ない糸の材料とより小さなＣＤ本／cmが要るだけで且つより短時間で織られる、その上非常に低い通気性を持つ。
【００３２】
上記に対する変更は通常の当業者には明らかであるが、それは本発明の請求範囲を超える物ではないであろう。
【図面の簡単な説明】
【図１】 本発明の抄紙機の布の上面の平面図。
【図２】 図１の２−２線で図示された、抄紙機の布の断面図。
【図３】 図１の３−３線で図示された、抄紙機の布の断面図。
【符号の説明】
１０ 抄紙機の布
１２、１４ 機械方向（ＭＤ）の糸
１６ 機械に直交する方向（ＣＤ）の糸
【図１】
0003975300.tif 000002
【図２】
0003975300.tif 000003
【図３】
0003975300.tif 000004